Brevet FR2642749A1 — publié le 19900810

PROCEDE DE PRODUCTION D'UNE PATE CARBONEE DESTINEE A ETRE MISE EN FORME EN SORTIE D'UN MALAXEUR DOMAINE TECHNIQUE DE L'INVENTION L'inventiorn concerne un procédé de production d'une pâte carbonéee, à base d'au moins un agrégat carboné et d'un liant organique cokéfiable. Elle a pour objet essentiel l'ajustement de la température de la pâte aux conditions particulières de sa mise en forme dès sa sortie du malaxeur. ETAT DE LA TECHNIQUE Les agglomérés carbonés sont obtenus par cuisson de pièces mises en formes à partir d'une pâte carbonée résultant du malaxage d'un liant organique cokéfiable et d'un agrégat carboné en grains calibrés. Selon la destination des agglomérés, la nature du liant (brai de houille, brai de pétrole, brai liquide ou solide) et celle des grains carbonés (coke de houille, cot de pétrole, anthracite, etc...) peut varier sensiblement, mais on passe dans tous les cas par le stade-d'un malaxage prolongé entre le liank- et les grains carbonés (dont la répartition gran.lométrique est soigneusement contrôlée), à une température telle que le liant soit suffisamment fluide (14CIC à 180 C. par exemple) et pendant une durée qui assure une imprégnation aussi parfaite que possible des grains carDonés par le liant. La qualité des électrodes (évaluée notamment par la mesure de la densité géométrique, de la résis- tivité électrique et de la résistance à l'écrasement) après cuisson, est étroitement liée à l'efficacité du malaxage. Dans les ateliers modernes pour la production de pâtes carbonées, c'est le cas en particulier de la fabrication des anodes pour la production d'aluminium par le procédé HALL-HEROULT d'électrolyse d'alumine dans la cryolithe fondue, le malaxage du mélange liant plus grains carbonés est effectué dans une chaîne de malaxage continue qui comprend un ou parfois deux malaxeurs en série et dont la température est régulée entre 140 et 160 C, et qui alimente une installation de mise en forme par vibro-tassage. Un type de malaxeur couramment utilisé est constitué par un corps tubu- laire garni de dents fixes inclinées par rapport à l'axe du tube à l'intérieur duquel se meut, selon un mouvement de va et vient synchronisé avec un mouvement de rotation, un arbre lui-même muni de dents coopérant avec les dents fixes afin d'assurer le pétrissage et l'écoulement de la pâte carbonée. Les dents fixes sont disposées selon une ligne hélicoldale, et l'amplitude du mouvement avant-arrière de l'arbre est ajustée au pas d'implantation des dents fixes. La sortie du (ou des) malaxeurs comporte une buse obturée par des clapets motorisés, l'ouverture et la fermeture de ces clapets pouvant être réglées en fonction de seuils de la puissance instantanée afin d'assurer un malaxage satisfaisant de la pâte et d'éviter le "bourrage" de l'appareil, c'està-dire son blocage en charge par suite d'un taux de remplissage excessif. Ce type de malaxeur a été décrit notamment dans les brevets CH-A-515 061, CH 606 498 et FR-A-2 038 173 au nom de BUSS A.G. Un procédé pour en réguler la puissance de malaxage a été décrit dans la demande de brevet européen EP-A-157 987, au nom de l'Aluminium-Péchiney. On peut également citer un second type de malaxeur continu, également très utilisé, qui comporte deux agitateurs parallèles tournant en sens inverses, et disposés côté à côte dans un carter de forme appropriée. L'arbre principal porte des disques radiaux eux-mêmes reliés par des barres de malaxage. Parallèlement à cet arbre, l'arbre de nettoyage, porteur de cadres de nettoyage, tourne avec un rapport de vitesse de 4 à 6 fois plus élevée. Une ou plusieurs plaques de retenue, ainsi qu'une ou plusieurs pales de freinage disposées sur le corps ou le couvercle du malaxeur, du côté de l'arbre de nettoyage, permettent de contrôler l'écoulement de la pâte à l'intérieur de l'appareil. Un malaxeur de ce type a été décrit dans la demande de brevet français FR-A-2 039 628 = US 3 687 628, au nom de H. LIST. EXPOSE DI PROBLEME L'homme de l'art sait, par expérience, que, dans certains cas, par exemple la mise en forme des anodes pour les cuves d'électrolyse Hall- Héroult, les températures optimales de malaxage et de mise en forme ne coincident pas. Pour une bonne pénétration du brai dans les grains de coke et une bonne homogénéité de la pâte carbonée, il faut malaxer vers 160 C, alors que la mise en forme, par exemple par vibrotassage doit s'opérer à une température sensiblement plus basse (110-140 C) sous peine de voir les agglomérés après démoulage, et avant cuisson, s'affaisser bien au-delà des tolérances admises sur les dimensions. Il est donc nécessaire de refroidir la pâte malaxée de une à quelques dizaines de degrés avant mise en forme. Selon le brevet FR-2 154 842 (= US 3 885 983), d'Aluminium Péchiney, on dispose deux malaxeurs en série. La pâte, sortant du premier malaxeur à 150 C/170 C tombe par gravité dans une colonne verticale qui débouche sur l'enrtrée du second malaxeur, cette colonne étant munie de moyens, régulés de pulvérisation d'eau qui assurent un refroidissement contrôlé de la pâte jusque vers!0C-115 C. L'inconvénient de ce procédé est qu'il exige l'utilisation de deux malaxeurs, et que le second malaxeur, qui opère sur de la pâte refroidie, exige une puissance beaucoup plus importante, en raison de la viscosité accrue de la pâte carbonée ainsi refroidie. OBJET DE L'INVENTION L'idée à la base de l'invention consiste à introduire un fluide de refroidissement en un pcint convenablement choisi du malaxeur, de façon à opérer la plus grande partie du malaxage à la température optimale Th, et à achever le malaxage tout en effectuant un refroidissement de la pâte qui sort du malaxeur à une température Tb, inférieure à Th, et qui est la température optimale pour la mise en forme qui suit. Pour la clarté de l'exposé, on conviendra d'appeler zone amont du malaxeur (par référence au sens d'avance de la pâte), la partie du malaxeur qui est munie d'un moyen régulé de chauffage de la pâte à la température Th, et zone aval la partie du malaxeur dépourvue de moyen de chauffage, (ou tout au moins dans laquelle, s'il en existe un, il a préalablement été mis hors service), et dans laquelle on procède à l'introduction du fluide de refroidissement, qui sera normalement de l'eau. De façon plus précise, l'objet de l'invention est un procédé de produc- tion d'une pâte carbonée destinée à être mise en forme à une température 4 Tb dès la sortie d'un malaxeur tubulaire, dans lequel on introduit ern continu au moins un agrégat carboné et un liant organique cokéfiable, ce malaxeur comportant des moyens de progression de la pâte de l'entrée vers la sortie associés à des moyens de malaxage disposés le long d'au moins un arbre commandé en rotation, le malaxeur comportant une zone amont munie de moyens de chauffage de la pâte à une température Th supérieure à Tb, et une zone aval débouchant sur l'orifice de sortie de la pâte carbonée. Ce procédé consiste en ce que, pendant le malaxage, on injecte de l'eau par au moins un orifice situé dans la zone aval du malaxeur. Mais on a rapidement constaté que, de façon tout à fait inattendue, l'introduction d'eau dans la zone aval du malaxeur provoquait une diminu- tion sensitie de la puissance nécessaire au malaxage, alors que la logique aurait conduit a constater une augmentation, en raison de l'augmenta- tion dg viscosité de la pâte refroidie. Corrélativement, le débit horaire du malaxeur augmente, dans une proportion pouvant aller jusqu'à 50%, la qualité aes pr.duits carbonés obtenus à partir des pâtes ainsi obtenues étant au moins égaies à celle des pâtes obtenues en malaxeur non-refroi- di. DESCRIPTION DE L'INVENTION L'injection d'eau dans le malaxeur peut être effectuée par différents moyens, soit par au moins un orifice pratiqué dans la paroi latérale du malaxeur, soit au travers de l'arbre principal qui supporte les dents mobiles, cet arbre étant alors creux et muni d'orifices débouchant dans le malaxeur, scit de préférence, au travers d'au moins une des dents fixes. On peut prévoir un ou plusieurs orifices d'injection, munis éventuel- lement de buses assurant une pulvérisation de l'eau. Il est bien entendu indispensable de prévoir un orifice d'évacuation de la vapeur d'eau. La position du point d'introduction de l'eau dans la zone aval du réac- teur, ou du point situé, dans cette zone, le plus en amont s'il y a plusieurs points d'introduction, doit être tel que la moitié au moins du travail de malaxage soit effectué à la température "haute" Th. L'injection d'eau est effectuée dans la zone aval, en un point qui peut se situer entre l'entrée de cette zone et la moitié environ de sa longueur, en allant vers l'aval. L'homme de l'art déterminera la position optimale de ce point ainsi que le débit d'eau en fonction de l'écart entre Th et Tb et du type de malaxeur utilisé, étant entendu qu'il est préférable, pour des raisons pratiques de ne pas effectuer cette injection dans la zone amont du réacteur, qui comporte les moyens de chauffage de la pâte carbonée. Lorsqu'-il y a plusieurs points d'injection d'eau, cette observation s'applique à celui qui est situé le plus en amont. La quantité d'eau à injecter peut se calculer, théoriquement, à partir du débit horaire de la pâte du ft entre température haute Th et température basse Tb, de la chaleur spécifique de la pâte carbonée, de la température de l'eau injectée, et de sa chaleur de vaporisation. En pratique, on constate que le débit d'eau optimal se situe entre 1 et litres d'eau par tonne de pâte carbonée, pour un At de l'ordre de 10 à 600C. MISE EN OEUVRE L'invention a été mise ern oeuvre sur un malaxeur BUSS, d'un débit normal de 18 tonnes par heure d'une pâte carbonée constituée de 86% d'agrégat carboné et de 14% de brai de houille. La température de malaxage Th, généralement comprise entre 120 et 180 C, a été régulée à 160 C et le débit d'eau a été régulé de façon à obtenir une température de sortie, Tb de la pâte, égale à 144 20 C. L'injection d'eau a été réalisée au travers de l'une des dents fixes située sensiblement dans le milieu de la zone de malaxage. Au cours d'une série d'essais on a fait varier le débit d'eau entre 20 et 150 litres par heure, (donc pour 18 tonnes de pâte). Orn a constaté: 1 ) que la puissance moyenne fournie par le moteur du malaxeur (alimenté en courant continu) a pu être réduite de 150 à 80 kW pour un même débit de pâte, du fait de l'injection d'eau. 2 ) que, à puissance moyenne maintenue, et dans une même configuration du malaxeur (vitesse, position des clapets), le débit de pâte a augmenté, pendant la durée des essais de 12 à 18 tonnes/heure. 3 ) que les tests de qualités effectués sur les anodes produites (densité apparente, conductivité électrique, résistance à la fissuration rar cncc thermique) donnaient des résultats pratiquement identiques avec ou sans injection d'eau. Les ess en condltions réelles d'utilisation sur cuves d'électrolyse ont conflrmé ces résuItats. La mixe en oeuvre de 'invention permet, outre un gain important sur i'éergie consommée par le maiaxage et/ou sur le débit du malaxeur, de réduire sensiblement l'investissement nécessaire pour produire de la pa.e carbcnée, car i suffit d'un seul malaxeur pour produire de la pâte parfaitement malaxée, à la température optimale pour la mise er. forme, par exemple par vibro-tassage. REVENDICATIONS ) Procédé de production d'une pâte carbonée destinée à être mise en forme à une température Tb dès la sortie d'un malaxeur tubulaire, dans lequel on introduit en continu au moins un agrégat carboné et un liant organique cokéfiable, ce malaxeur comportant des moyens de progression de la pâte de l'entrée vers la sortie associés à des moyens de malaxage disposés le long d'au moins un arbre commandé en rotation, le malaxeur comportant une zone amont munie de moyens de chauffage de la pâte à une température Th supérieure à Tb, et une zone aval débouchant sur l'orifice de sortie de la pâte carbonée, caractérisé en ce que, pendant le malaxage, on injecte de l'eau par au moins un orifice situé dans la zone aval du malaxeur. 2 ) Procédé selon revendication 1, caractérisé en ce que la température Tb est comprise entre 110 et 140 C. 3 ) Procédé selon revendication 1, caractérisé en ce que la température Th est comprise entre 120 et 180 C. ) Procédé selon l'une quelconque des revendications 1 à 3, caractérisé en ce que la quantité d'eau injectée dans le malaxeur est comprise entre 2 et 10 litres par tonne de pâte carbonée.